Сырьевая смесь для изготовления строительного материала
CRUDE MIXTURE FOR PRODUCING CONSTRUCTION MATERIAL

Изобретение относится к составам сырьевых смесей, которые могут быть использованы в производстве строительных материалов.
Известна сырьевая смесь следующего состава, мас. %: лесс 72,0-74,0; бентонит 22,0-24,0; стеклобой 2,0-6,0 [1].
Задача изобретения состоит в повышении морозостойкости строительного материала, изготовленного из сырьевой смеси.
Технический результат достигается тем, что сырьевая смесь для изготовления строительного материала, включающая лесс, бентонит, стеклобой, дополнительно содержит кварцевый песок, тальк и поташ, при следующем соотношении компонентов, мас. %: лесс 67,5-69,5; бентонит 8,0-10,0; стеклобой 4,0-6,0; кварцевый песок 10,0-14,0; тальк 4,0-6,0; поташ 0,25-0,5.
Составы сырьевой смеси приведены в таблице.
Для приготовления сырьевой смеси используют качественные лессы и бентониты любых месторождений. Используют бой любого силикатного стекла (тарного, листового, медицинского и др.).
Компоненты дозируют в требуемых количествах, по отдельности размалывают до порошкообразного состояния и смешивают. Готовую смесь увлажняют до 18-26% и формуют из нее строительные изделия (например, кирпич, черепицу) пластическим способом. Изделия сушат до влажности не более 6% и обжигают при температуре 1000-1070°С.
Источник информации
1. SU 1564145, 1990.